(57)【要約】【課題】耐熱合金の高速断続切削加工において、硬質被覆層がすぐれた耐欠損性と耐摩耗性を発揮する表面被覆切削工具を提供する。【解決手段】工具基体の表面に硬質被覆層を形成した表面被覆切削工具において、硬質被覆層の下部層はＴｉ化合物層、同上部層は、化学蒸着で形成した島状のＡｌ２Ｏ３／ＺｒＯ２混合組織層（縦断面観察による）と、該島状Ａｌ２Ｏ３／ＺｒＯ２混合組織層の間隙を埋める物理蒸着で形成された耐熱性高強度硬質膜からなる層構造を有し、上部層表面に平行な横断面において上記Ａｌ２Ｏ３／ＺｒＯ２混合組織層が占める面積（ＡＣＶＤ）と、上記耐熱性高強度硬質膜が占める面積（ＡＰＶＤ）との面積比（ＡＣＶＤ／ＡＰＶＤ）は、０．９〜１６である層構造を有する。【選択図】  図１
2009034767.tif 000002
【特許請求の範囲】
【請求項１】
炭化タングステン基超硬合金または炭窒化チタン基サーメットで構成された工具基体の表面に、下部層と上部層とからなる硬質被覆層を設けた表面被覆切削工具において、
（ａ）下部層は、いずれも化学蒸着で形成されたＴｉの炭化物層、窒化物層、炭窒化物層、炭酸化物層、および炭窒酸化物層のうちの１層または２層以上からなり、かつ３〜２０μｍの合計平均層厚を有するＴｉ化合物層、
（ｂ）上部層は、１〜１０μｍの層厚を有し、該層の層厚方向縦断面で観察した場合に、化学蒸着で形成された酸化アルミニウム−酸化ジルコニウム混合組織からなる層が、島状に不連続に存在し、物理蒸着で形成された耐熱性高強度硬質膜が、該島状の酸化アルミニウム−酸化ジルコニウム混合組織層の相互の間隙を埋めるように存在する層構造を有し、
かつ、前記上部層を、該層表面に平行な横断面で測定した場合に、前記島状酸化アルミニウム−酸化ジルコニウム混合組織層が占める面積（ＡＣＶＤ）と、前記耐熱性高強度硬質膜が占める面積（ＡＰＶＤ）との面積比（ＡＣＶＤ／ＡＰＶＤ）が０．９〜１６である層構造を有すること、
を特徴とする硬質被覆層がすぐれた耐欠損性と耐摩耗性を発揮する表面被覆切削工具。
【発明の詳細な説明】
【技術分野】
【０００１】
この発明は、特にＮｉ基、Ｆｅ基、Ｃｏ基等の耐熱合金の切削加工を、高熱発生を伴うとともに、切刃に対して繰り返し断続的に大きな衝撃的負荷がかかる高速断続切削条件で行った場合にも、硬質被覆層がすぐれた耐欠損性と耐摩耗性を発揮する表面被覆切削工具（以下、被覆工具という）に関するものである。
【背景技術】
【０００２】
従来、炭化タングステン（以下、ＷＣで示す）基超硬合金または炭窒化チタン（以下、ＴｉＣＮで示す）基サーメット（以下、これらを総称して工具基体という）で構成された工具基体の表面に、
（ａ）下部層として、いずれも化学蒸着形成されたＴｉの炭化物層、窒化物層、炭窒化物層、炭酸化物層、および炭窒酸化物層のうちの１層または２層以上からなるＴｉ化合物層、
（ｂ）上部層として、１〜５０μｍの層厚を有し、化学蒸着で形成された５〜３０モル％の酸化ジルコニウムを含有する酸化アルミニウム−酸化ジルコニウム混合組織層、
以上（ａ）および（ｂ）とからなる硬質被覆層を形成した被覆工具が知られており、この被覆工具が、例えば各種の鋼や鋳鉄などの切削加工ですぐれた耐欠損性と耐摩耗性を示すことも知られている。
【特許文献１】特開昭５７−３９１６８号公報
【特許文献２】特開２００１−３８５０４号公報
【発明の開示】
【発明が解決しようとする課題】
【０００３】
近年の切削装置の高性能化はめざましく、一方で切削加工に対する省力化および省エネ化、さらに低コスト化の要求は強く、これに伴い、切削加工は一段と高速化の傾向にあるが、上記の従来被覆工具においては、これを鋼や鋳鉄などの通常の条件での連続切削や断続切削に用いた場合には問題はないが、これを特に、Ｎｉ基、Ｆｅ基、Ｃｏ基等の耐熱合金の、高い発熱を伴うとともに、切刃に対して繰り返し断続的に大きな衝撃的負荷がかかる高速断続切削加工に用いた場合には、硬質被覆層は切削時に発生する高熱によって過熱され、溶着を生じたり、切刃部にチッピング、欠損が発生しやすくなり、また摩耗進行も促進されるため、比較的短時間で使用寿命に至るのが現状である。
【課題を解決するための手段】
【０００４】
そこで、本発明者等は、上述のような観点から、上記従来被覆工具の硬質被覆層の上部層の耐欠損性、耐摩耗性の改善を図るべく研究を行った結果、
工具基体の表面に、下部層として、通常の条件で、導電性を有するＴｉ化合物層を化学蒸着で形成し、
ついで、同じく、例えば化学蒸着装置を用い、
反応ガス組成：（容量％で、）ＡｌＣｌ3：１．０〜５．０％、ＺｒＣｌ4：０．０３〜２．０％、ＣＯ2：５．０〜１２．０％、Ｈ2Ｓ：０．１〜０．５％、ＨＣｌ：１．０〜５．０％、Ｈ2：残り、
反応雰囲気温度：１０００〜１０５０℃、
反応雰囲気圧力：６〜３０ｋＰａ、
の条件で、酸化アルミニウムと酸化ジルコニウムの混合組織（以下、Ａｌ２Ｏ３／ＺｒＯ２で示す）層を蒸着形成し、
ついで、該Ａｌ２Ｏ３／ＺｒＯ２層にウエットブラスト処理を施し、下部層のＴｉ化合物層が露出する深さになるまでＡｌ２Ｏ３／ＺｒＯ２層を掘り込み、Ａｌ２Ｏ３／ＺｒＯ２層に谷部を形成し（Ｔｉ化合物層からなる下部層が露出した位置を谷部と称する。なお、掘り込まれずに残存したＡｌ２Ｏ３／ＺｒＯ２層は、必然的に、島状のＡｌ２Ｏ３／ＺｒＯ２を形成することになる）、
ついで、物理蒸着で耐熱性高強度硬質膜を蒸着し、上記Ａｌ２Ｏ３／ＺｒＯ２層と耐熱性高強度硬質膜とからなる上部層を形成すると、谷部に露出した下部層のＴｉ化合物層は導電性を有し、物理蒸着を行う際のカソード領域として作用するため、該谷部および島状Ａｌ２Ｏ３／ＺｒＯ２層の間隙部分には硬質膜が満遍なく密に蒸着充填され、さらに、上記硬質膜として、すぐれた高温強度と耐熱性を有する硬質膜（好ましくは、Ｈｖ２５００以上の硬度）を物理蒸着することにより、島状Ａｌ２Ｏ３／ＺｒＯ２層と上記硬質膜が有する高温硬さ、高温強度と耐熱性が相俟って、耐熱合金の高速断続切削加工においても、硬質被覆層がすぐれた耐欠損性と耐摩耗性を発揮するようになる、
という知見を得た。
【０００５】
この発明は、上記知見に基づいてなされたものであって、
「  ＷＣ基超硬合金またはＴｉＣＮ基サーメットで構成された工具基体の表面に、下部層と上部層とからなる硬質被覆層を設けた表面被覆切削工具において、
（ａ）下部層は、いずれも化学蒸着で形成されたＴｉの炭化物（ＴｉＣ）層、窒化物（ＴｉＮ）層、炭窒化物（ＴｉＣＮ）層、炭酸化物（ＴｉＣＯ）層、および炭窒酸化物（ＴｉＣＮＯ）層のうちの１層または２層以上からなり、かつ３〜２０μｍの合計平均層厚を有するＴｉ化合物層、
（ｂ）上部層は、１〜１０μｍの層厚を有し、該層の層厚方向縦断面で観察した場合に、化学蒸着で形成された酸化アルミニウム−酸化ジルコニウム混合組織（Ａｌ２Ｏ３／ＺｒＯ２）からなる層が、島状に不連続に存在し、物理蒸着で形成された耐熱性高強度硬質膜が、該島状の酸化アルミニウム−酸化ジルコニウム混合組織（Ａｌ２Ｏ３／ＺｒＯ２）層の相互の間隙を埋めるように存在する層構造を有し、
かつ、前記上部層を、該層表面に平行な横断面で測定した場合に、前記島状酸化アルミニウム−酸化ジルコニウム混合組織（Ａｌ２Ｏ３／ＺｒＯ２）層が占める面積（ＡＣＶＤ）と、前記耐熱性高強度硬質膜が占める面積（ＡＰＶＤ）との面積比（ＡＣＶＤ／ＡＰＶＤ）が０．９〜１６である層構造を有すること、
を特徴とする硬質被覆層がすぐれた耐欠損性と耐摩耗性を発揮する表面被覆切削工具（被覆工具）」
に特徴を有するものである。
【０００６】
以下に、この発明の被覆工具およびその製造方法について、詳細に説明する。
（ａ）下部層（Ｔｉ化合物層）
Ｔｉの炭化物層、窒化物層、炭窒化物層、炭酸化物層、および炭窒酸化物層のうちの１層または２層以上からなるＴｉ化合物層は、通常の化学蒸着条件によって蒸着形成することができ、そして、Ｔｉ化合物層からなる下部層は、それ自体が高温強度を有し、これの存在によって硬質被覆層が高温強度を具備するようになる。
さらに、耐熱性高強度硬質膜を物理蒸着により充填する際に、Ａｌ２Ｏ３／ＺｒＯ２層の谷部に露出したＴｉ化合物層が蒸着時のカソードとして作用して物理蒸着が進行することにより、島状Ａｌ２Ｏ３／ＺｒＯ２の間隙および谷部に耐熱性高強度硬質膜を密に充填することができる。
しかも、Ｔｉ化合物層は、Ａｌ２Ｏ３／ＺｒＯ２層および耐熱性高強度硬質膜のいずれにも強固に密着し、よって硬質被覆層の工具基体に対する密着性向上に寄与する。
ただ、その合計平均層厚が３μｍ未満では、前記作用を十分に発揮させることができず、一方その合計平均層厚が２０μｍを越えると、高熱発生を伴い、かつ、切刃部に大きな機械的負荷がかかる耐熱合金の高速断続切削で熱塑性変形を起し易くなり、これが偏摩耗の原因となることから、その合計平均層厚を３〜２０μｍと定めた。
【０００７】
（ｂ）上部層（島状Ａｌ２Ｏ３／ＺｒＯ２層と耐熱性高強度硬質膜とから構成される層）
Ａｌ２Ｏ３／ＺｒＯ２層は、一般的にすぐれた高温硬さ、高温強度、耐熱性を備えることが知られているが、特に、Ｎｉ基、Ｆｅ基、Ｃｏ基等の耐熱合金の高速断続切削加工に用いた場合には、切削加工時の高熱発生で過熱が生じ、同時に、高送り、切刃部に対して繰り返し断続的に大きな衝撃的負荷がかかるため、チッピング・欠損を生じやすくなり、また、耐摩耗性も不十分となる。
そこで、この発明では、硬質被覆層の耐摩耗性を高めるとともに、耐チッピング性、耐欠損性をも改善するために、上部層を島状Ａｌ２Ｏ３／ＺｒＯ２層と耐熱性高強度硬質膜とからなる層として、１〜１０μｍの層厚で構成した。
すなわち、硬質被覆層の上部層を、まず、ほぼ均一層厚のＡｌ２Ｏ３／ＺｒＯ２層として形成した後、Ａｌ２Ｏ３／ＺｒＯ２層にウエットブラスト処理を施し、Ａｌ２Ｏ３／ＺｒＯ２層の層厚方向に向かって、下部層のＴｉ化合物層が露出する深さになるまで掘り込んでＡｌ２Ｏ３／ＺｒＯ２層に谷部（下部層が露出した領域）を形成し（なお、その結果として、Ａｌ２Ｏ３／ＺｒＯ２層は、相互に間隙を有し、不連続に存在する島状Ａｌ２Ｏ３／ＺｒＯ２層になる）、該谷部には、物理蒸着により、好ましくはＨｖ２５００以上の硬度を有する耐熱性高強度硬質膜を充填して、島状Ａｌ２Ｏ３／ＺｒＯ２層と耐熱性高強度硬質膜とからなる上部層を形成した。
つまり、上記上部層は、その表面に平行な横断面で観察した場合には、あたかも、物理蒸着で形成された耐熱性高強度硬質膜がマトリックスを構成し、その中に、化学蒸着で形成されたＡｌ２Ｏ３／ＺｒＯ２が上記耐熱性高強度硬質膜で囲繞されて島状に点在する分布形態を呈し（図１中、Ａｌ２Ｏ３／ＺｒＯ２参照）、また、上部層をその層厚方向縦断面で観察した場合には、Ａｌ２Ｏ３／ＺｒＯ２が島状に不連続に存在し、耐熱性高強度硬質膜が島状Ａｌ２Ｏ３／ＺｒＯ２相互の間隙を埋めるように存在する組織状態を呈する（図２中、Ａｌ２Ｏ３／ＺｒＯ２参照）。
このように、上部層をＡｌ２Ｏ３／ＺｒＯ２と耐熱性高強度硬質膜との混合組織層として構成することにより、耐チッピング性、耐欠損性、耐摩耗性の向上が図られるが、上部層の層厚が１μｍ未満の場合には、耐欠損性および耐摩耗性の向上効果が少なく、一方、層厚が１０μｍを超えた場合には、チッピングを発生しやすくなることから、上部層の層厚は１〜１０μｍとする必要がある。
また、Ａｌ２Ｏ３／ＺｒＯ２におけるＺｒＯ２には、Ａｌ2Ｏ3のもつすぐれた熱的安定性、耐熱性、および高硬度を損なうことなく、靭性を向上させる作用があるが、その含有割合（重量比による、[ＺｒＯ２]／[Ａｌ２Ｏ３／ＺｒＯ２]の値）が０．１重量％未満では、高速断続切削に際して、切刃にチッピングが発生するのを抑制するのに十分な靭性を確保することができず、一方その含有割合が同１５重量％を越えるとＡｌ2Ｏ3の素地によってもたらされる上記の特性に低下傾向が現れるようになることから、その含有割合（重量比による、[ＺｒＯ２]／[Ａｌ２Ｏ３／ＺｒＯ２]の値）は０．１〜１５重量％とすることが望ましい。
なお、物理蒸着により谷部および島状Ａｌ2Ｏ３相互の間隙に耐熱性高強度硬質膜を充填する際に、島状に点在するＡｌ2Ｏ３の表面にごく僅かではあるが耐熱性高強度硬質膜が被覆されてしまう場合もあるが、この耐熱性高強度硬質膜の薄層の存在は、上部層の特性に特段の悪影響を与えるものではない。
【０００８】
また、硬質被覆層の耐欠損性および耐摩耗性の改善を図るためには、充填する耐熱性高強度硬質膜の種類ばかりでなく、Ａｌ２Ｏ３／ＺｒＯ２層の谷部に充填する耐熱性高強度硬質膜の充填割合も重要である。
さらに、Ａｌ２Ｏ３／ＺｒＯ２層の谷部および島状Ａｌ２Ｏ３／ＺｒＯ２相互の間隙に物理蒸着で充填する耐熱性高強度硬質膜は、その硬度がＨｖ２５００未満では上部層の耐摩耗性の向上が望めないことから、Ｈｖ２５００以上の硬度を有することが望ましい。そして、硬度がＨｖ２５００以上であり、かつ、物理蒸着によって形成するのに好適な耐熱性高強度硬質膜用の材料としては、具体的に、チタン、アルミニウム、シリコン、クロム等の複合窒化物（より具体的には、例えば、（Ｔｉ，Ａｌ）Ｎ、（Ｔｉ，Ａｌ，Ｓｉ）Ｎ、（Ａｌ，Ｃｒ）Ｎ）等が挙げられる。
【０００９】
また、島状Ａｌ２Ｏ３／ＺｒＯ２相互の間隙および谷部に耐熱性高強度硬質膜が充填された上部層を、該上部層の表面に平行な横断面にて測定した場合、島状に点在する上記Ａｌ２Ｏ３／ＺｒＯ２が占める面積（ＡＣＶＤ）と、上記耐熱性高強度硬質膜が占める面積（ＡＰＶＤ）との面積比（ＡＣＶＤ／ＡＰＶＤ）が１６を超えると、耐熱性高強度硬質膜を物理蒸着する際のカソードとなる領域、即ち、谷部において露出し導電性を有する下部層（Ｔｉ化合物層）領域、の割合が減少するため、Ａｌ２Ｏ３／ＺｒＯ２層の谷部に強固にかつ密に耐熱性高強度硬質膜を物理蒸着することができず、その結果、耐熱性高強度硬質膜の剥落、チッピング等が生じやすくなり耐欠損性が低下し、また、（ＡＣＶＤ／ＡＰＶＤ）が０．９未満であると、上部層におけるＡｌ２Ｏ３／ＺｒＯ２結晶粒の剥落等が生じやすくなり耐欠損性が低下するため、（ＡＣＶＤ／ＡＰＶＤ）の値を０．９〜１６と定めた。
付け加えるに、上記（ＡＣＶＤ／ＡＰＶＤ）の値は、上部層の層厚方向のいずれの横断面で測定したかによってある程度の幅をもって変化するが、この発明では、層厚方向のいずれの横断面で測定した場合であっても、その測定値の最小値および最大値のいずれもが、上記（ＡＣＶＤ／ＡＰＶＤ）の０．９〜１６の範囲内の数値でなければならない。
【００１０】
なお、切削工具の使用前後の識別を目的として、黄金色の色調を有するＴｉＮ層を、最表面層として、必要に応じて蒸着形成してもよいが、識別効果という観点からは、その層厚は０．１〜１μｍで十分である。
【発明の効果】
【００１１】
この発明の被覆工具は、硬質被覆層の上部層を、島状Ａｌ２Ｏ３／ＺｒＯ２相互の間隙および谷部に、物理蒸着によって耐熱性高強度硬質膜（望ましくは、Ｈｖ２５００以上の硬度を有する硬質膜）を所定幅、所定深さに亘って充填し、上部層を島状Ａｌ２Ｏ３／ＺｒＯ２と耐熱性高強度硬質膜から形成したことにより、特にＮｉ基、Ｆｅ基、Ｃｏ基等の耐熱合金の切削加工を、高熱発生を伴い、かつ、切刃に対して繰り返し、断続的に大きな衝撃的負荷がかかる高速断続切削条件で行った場合にも、硬質被覆層は、すぐれた耐欠損性と耐摩耗性を発揮するものである。
【発明を実施するための最良の形態】
【００１２】
つぎに、この発明の被覆工具を実施例により具体的に説明する。
【実施例】
【００１３】
原料粉末として、いずれも１〜３μｍの平均粒径を有するＷＣ粉末、ＴｉＣ粉末、ＺｒＣ粉末、ＶＣ粉末、ＴａＣ粉末、ＮｂＣ粉末、Ｃｒ3 Ｃ2 粉末、ＴｉＮ粉末、およびＣｏ粉末を用意し、これら原料粉末を、表１に示される配合組成に配合し、さらにワックスを加えてアセトン中で２４時間ボールミル混合し、減圧乾燥した後、９８ＭＰａの圧力で所定形状の圧粉体にプレス成形し、この圧粉体を５Ｐａの真空中、１３７０〜１４７０℃の範囲内の所定の温度に１時間保持の条件で真空焼結し、焼結後、切刃部にＲ：０．０７ｍｍのホーニング加工を施すことによりＩＳＯ・ＣＮＭＧ１２０４０８に規定するスローアウエイチップ形状をもったＷＣ基超硬合金製の工具基体Ａ〜Ｆをそれぞれ製造した。
【００１４】
また、原料粉末として、いずれも０．５〜２μｍの平均粒径を有するＴｉＣＮ（質量比でＴｉＣ／ＴｉＮ＝５０／５０）粉末、Ｍｏ2 Ｃ粉末、ＺｒＣ粉末、ＮｂＣ粉末、ＴａＣ粉末、ＷＣ粉末、Ｃｏ粉末、およびＮｉ粉末を用意し、これら原料粉末を、表２に示される配合組成に配合し、ボールミルで２４時間湿式混合し、乾燥した後、９８ＭＰａの圧力で圧粉体にプレス成形し、この圧粉体を１．３ｋＰａの窒素雰囲気中、温度：１５４０℃に１時間保持の条件で焼結し、焼結後、切刃部分にＲ：０．０７ｍｍのホーニング加工を施すことによりＩＳＯ規格・ＣＮＭＧ１２０４１２のチップ形状をもったＴｉＣＮ基サーメット製の工具基体ａ〜ｆを形成した。
【００１５】
ついで、これらの工具基体Ａ〜Ｆおよび工具基体ａ〜ｆの表面に、通常の化学蒸着装置を用い、表３（表３中のｌ−ＴｉＣＮは特開平６−８０１０号公報に記載される縦長成長結晶組織をもつＴｉＣＮ層の形成条件を示すものであり、これ以外は通常の粒状結晶組織の形成条件を示すものである）に示される条件にて、表５に示される目標層厚のＴｉ化合物層を硬質被覆層の下部層として蒸着形成し、ついで同じく表４に示される条件でＡｌ２Ｏ３／ＺｒＯ２層を表５に示される組み合わせで、かつ目標層厚で蒸着形成し、これに噴射研磨材として、水との合量に占める割合で３５〜６０質量％かつ粒度（メッシュ）が５００〜７００の酸化アルミニウム微粒を配合した研磨液を、噴射圧力０．１８〜０．２４ＭＰａの条件で噴射して、前記Ａｌ２Ｏ３／ＺｒＯ２層に谷部と島状Ａｌ２Ｏ３を形成し、さらに該谷部と該島状Ａｌ２Ｏ３／ＺｒＯ２相互の間隙に、通常の物理蒸着装置を用い、表５に示される各種の耐熱性高強度硬質膜を、同じく表５に示される（ＡＣＶＤ／ＡＰＶＤ）の値となるように強固にかつ密に物理蒸着で充填し上部層を形成することにより、本発明被覆工具１〜１３をそれぞれ製造した。
【００１６】
また、比較の目的で、表３に示される条件にて（本発明被覆工具と同一条件）表６に示される目標層厚のＴｉ化合物層を硬質被覆層の下部層として蒸着形成した後、同じく表４に示される条件でＡｌ２Ｏ３／ＺｒＯ２層を表６に示される組み合わせで、かつ目標層厚で蒸着形成し、さらに、通常の物理蒸着装置を用い、Ａｌ２Ｏ３／ＺｒＯ２層上に、表６に示される各種の耐熱性高強度硬質膜を表６に示される目標層厚となるように物理蒸着することにより、比較被覆工具１〜１３をそれぞれ製造した。
【００１７】
本発明被覆工具１〜１３の硬質被覆層の上部層について、複数個所の横断面の（ＡＣＶＤ／ＡＰＶＤ）を光学顕微鏡を用いて測定したので、測定した（ＡＣＶＤ／ＡＰＶＤ）の値の最小値および最大値を表５にそれぞれ示す。
また、本発明被覆工具１〜１３および比較被覆工具１〜１３のＡｌ２Ｏ３／ＺｒＯ２層におけるＺｒＯ２の含有割合を、電子線マイクロアナライザー（ＥＰＭＡ）により測定（測定条件：加速電圧  １５ｋＶ，プローブ電流  ５×１０−８Ａ，ビーム径  φ３０μｍ）したので、その値（５点測定の平均値）を表５、６に示した。
さらに、本発明被覆工具１〜１３および比較被覆工具１〜１３の硬質被覆層の構成層の厚さを、走査型電子顕微鏡を用いて測定（縦断面測定）したところ、いずれも目標層厚と実質的に同じ平均層厚（５点測定の平均値）を示した。
【００１８】
つぎに、上記の各種の被覆工具をいずれも工具鋼製バイトの先端部に固定治具にてネジ止めした状態で、本発明被覆工具１〜１３および比較被覆工具１〜１３のそれぞれについては、次の切削条件Ａ〜Ｃで高速断続切削試験を行った。
[切削条件Ａ]
被削材：  Ｎｉ：５４％、Ｃｒ：１９％、Ｍｏ：３％、Ｎｂ：５％、Ｆｅ：１８．５％を含有するＮｉ基耐熱合金の長さ方向等間隔２本縦溝入の丸棒、
切削速度：  １００  ｍ／ｍｉｎ、
切り込み：  ２．５  ｍｍ、
送り：  ０．２  ｍｍ／ｒｅｖ．、
切削時間：  ５  分、
の条件でのＮｉ基耐熱合金の湿式高速断続切削試験（通常の切削速度は、５０ｍ／ｍｉｎ）、
[切削条件Ｂ]
被削材：  Ｎｉ：４２．７％、Ｃｒ：１３．５％、Ｍｏ：６．２％、Ｆｅ：３４％を含有するＦｅ基耐熱合金の長さ方向等間隔２本縦溝入の丸棒、
切削速度：  １５０  ｍ／ｍｉｎ、
切り込み：  １．０  ｍｍ、
送り：  ０．５  ｍｍ／ｒｅｖ．
切削時間：  ５  分、
の条件でのＦｅ基耐熱合金の湿式高速断続切削試験（通常の切削速度は、８０ｍ／ｍｉｎ）、
[切削条件Ｃ]
被削材：  Ｃｏ：６１％、Ｎｉ：３％、Ｃｒ：２８％、Ｗ：４％、Ｆｅ：３％を含有するＣｏ基耐熱合金の長さ方向等間隔２本縦溝入の丸棒、
切削速度：  １３０  ｍ／ｍｉｎ、
切り込み：  ２．５  ｍｍ、
送り：  ０．２５  ｍｍ／ｒｅｖ．
切削時間：  ５  分、
の条件でのＣｏ基耐熱合金の湿式高速断続切削試験（通常の切削速度は、６０ｍ／ｍｉｎ）、
を行い、いずれの切削試験でも切刃の逃げ面摩耗幅を測定した。この測定結果を表６に示した。
【００１９】
【表１】
2009034767.tif 000003
【００２０】
【表２】
2009034767.tif 000004
【００２１】
【表３】
2009034767.tif 000005
【００２２】
【表４】
2009034767.tif 000006
【００２３】
【表５】
2009034767.tif 000007
【００２４】
【表６】
2009034767.tif 000008
【００２５】
【表７】
2009034767.tif 000009
【００２６】
表５〜７に示される結果から、本発明被覆工具１〜１３は、硬質被覆層の上部層が、すぐれた高温硬さ、高温強度、耐熱性を備える島状Ａｌ２Ｏ３／ＺｒＯ２と、さらに、物理蒸着によって島状Ａｌ２Ｏ３／ＺｒＯ２の間隙および谷部に充填された、すぐれた高温硬さ、耐熱性に加えてすぐれた高温強度を備える耐熱性高強度硬質膜とから構成されていることから、高熱発生を伴うとともに、繰り返し断続的に極めて大きな衝撃的負荷が加わるＮｉ基、Ｆｅ基、Ｃｏ基等の耐熱合金の高速断続切削でも、切刃部のチッピング発生・欠損発生が著しく抑制され、しかも、すぐれた耐摩耗性を発揮するのに対して、硬質被覆層の上部層を、Ａｌ２Ｏ３／ＺｒＯ２の層とその上に物理蒸着された耐熱性高強度硬質膜とで構成した比較被覆工具１〜１３においては、高速断続切削では硬質被覆層の上部層が、高熱と大きな衝撃的負荷に耐えられず、切刃部にチッピング・欠損が発生し、また、耐摩耗性も劣るものであって、比較的短時間で使用寿命に至ることが明らかである。
上述のように、この発明の被覆工具は、各種鋼や鋳鉄などの通常の条件での連続切削や断続切削は勿論のこと、特に高熱発生を伴うとともに、繰り返し断続的に大きな衝撃的負荷が加わるＮｉ基、Ｆｅ基、Ｃｏ基等の耐熱合金の高速断続切削でも、すぐれた耐欠損性と耐摩耗性を示し、長期に亘ってすぐれた切削性能を発揮するものであるから、切削装置の高性能化並びに切削加工の省力化および省エネ化、さらに低コスト化に十分満足に対応できるものである。
【図面の簡単な説明】
【００２７】
【図１】本発明被覆工具の硬質被覆層の上部層の横断面を示す概略模式図であり、Ａｌ２Ｏ３／ＺｒＯ２層を、図中、Ａｌ２Ｏ３／ＺｒＯ２で示す。
【図２】本発明被覆工具の硬質被覆層の上部層の縦断面を示す概略模式図であり、Ａｌ２Ｏ３／ＺｒＯ２層を、図中、Ａｌ２Ｏ３／ＺｒＯ２で示す。
【図１】
2009034767.tif 000010
【図２】
2009034767.tif 000011